(57)【要約】【課題】  コルゲート成形性及びろう付け加熱後の強度に優れた熱交換器用アルミニウム合金フィン材の製造方法であって、焼鈍時の入熱量に自由度を有する製造方法を提供する。【解決手段】  ｍａｓｓ％でＳｉを１．０〜１．８％、Ｆｅを０．３〜０．９％、Ｍｎを１．０〜１．８％、Ｚｎを０．５〜２．０％、残部がＡｌ及び不可避的不純物からなるアルミニウム合金を用いて鋳造したアルミニウム合金鋳塊に対して、少なくとも１回以上の焼鈍と１回以上の冷間圧延を施し、ｉ回目の焼鈍一回当たりの入熱量Ａｉ（℃・ｈ）が１０以上４００００以下であり、かつ、前記冷間圧延における最終圧延率を２０〜５０％の範囲とする。【選択図】なし【特許請求の範囲】
【請求項１】
ｍａｓｓ％でＳｉを１．０〜１．８％、Ｆｅを０．３〜０．９％、Ｍｎを１．０〜１．８％、Ｚｎを０．５〜２．０％、残部がＡｌ及び不可避的不純物からなるアルミニウム合金を用いて鋳造したアルミニウム合金鋳塊に対して、少なくとも１回以上の焼鈍と１回以上の冷間圧延を施し、下記式１によって算出されるｉ回目の焼鈍一回当たりの入熱量Ａｉ（℃・ｈ）が１０以上４００００以下であり、
【数１】
2015199993.tif 000010
かつ、前記冷間圧延における最終圧延率を２０〜５０％の範囲とすることを特徴とする熱交換器用アルミニウム合金フィン材の製造方法。
【請求項２】
さらに、下記式２によって算出される焼鈍全回数の合計の入熱量Ｔが１０以上６００００以下であることを特徴とする請求項１記載の熱交換器用アルミニウム合金フィン材の製造方法。
【数２】
2015199993.tif 000011
【請求項３】
前記鋳造は、双ロール式連続鋳造圧延法により行うことを特徴とする請求項１又は２記載の熱交換器用アルミニウム合金フィン材の製造方法。
【請求項４】
最終板厚が０．０４〜０．２ｍｍであることを特徴とする請求項１〜３のいずれか１項記載の熱交換器用アルミニウム合金フィン材の製造方法。
【発明の詳細な説明】
【技術分野】
【０００１】
本発明は、コルゲート成形性及びろう付け加熱後の強度に優れた熱交換器用アルミニウム合金フィン材の製造方法に関するものである。
【背景技術】
【０００２】
アルミニウム合金は軽量で強度に優れ、更には熱伝導率に優れることから、熱交換器、例えば、ラジエータ、ヒーターコア、コンデンサ、インタークーラ等に好適に用いられている。上記熱交換器は、例えば、コルゲート成形によって波形に成形されたアルミニウム合金のフィンを他の部材とろう付け接合して組み立てられる。アルミニウム合金フィン材の合金としては、熱伝導性に優れるＪＩＳ１０５０合金等の純アルミニウム系合金や、強度および耐座屈性に優れるＪＩＳ３００３合金等のＡｌ−Ｍｎ系合金が一般的に用いられてきた。
【０００３】
ところで、近年は熱交換器に対して軽量化、小型化及び高性能化の要求が高まってきている。これに伴い、ろう付け接合されるアルミニウム合金フィン材についても、薄肉で、ろう付け加熱後の強度、熱伝導性及び耐食性等の特性に優れていることが望まれている。特に、フィン材の薄肉化が進むに伴い、更なるろう付け加熱後の強度の向上が求められている。しかし、一般的にろう付け加熱後の強度を向上させると、同時にろう付け加熱前の強度が向上するためにコルゲート成形性が低下する。このため、ろう付け加熱後強度とコルゲート成形性を両立することは困難であった。
【０００４】
アルミニウム合金フィン材として、特許文献１には、双ベルト式連続鋳造圧延法により鋳造し、ろう付け加熱前の金属組織がファイバー組織である板厚が４０〜２００μｍの高強度アルミニウム合金フィン材が記載されている。しかし、中間焼鈍時に再結晶させず、ろう付け加熱前の金属組織をファイバー組織としており、素材状態でのひずみ量が多くなる。その結果、素材強度が高くなり、薄肉のフィン材をコルゲート加工する際に、所定の寸法精度が得られず、熱交換器の性能が低下する虞がある。
【０００５】
特許文献２には、双ベルト式連続鋳造法により鋳造し、第１次中間焼鈍を２５０〜５５０℃、第２次中間焼鈍を３６０〜５５０℃の温度で行い、最終板厚を４０〜２００μｍとした熱交換器用アルミニウム合金フィン材が開示されている。しかし、ろう付け加熱前の金属組織が規定されておらず、ろう付け加熱前の素材強度が高く、コルゲート成形性を低下させる可能性がある。
【０００６】
特許文献３には、連続鋳造圧延法により鋳造し、１回目の焼鈍を４５０〜６００℃の温度で１〜１０ｈ行い、最終板厚を０．１ｍｍ以下とした耐エロージョン性に優れたアルミニウム合金材の製造方法が提案されている。しかし、中間焼鈍を高温で行っているため、前述したように焼鈍時に第２相粒子が粗大化して疎な分布になり、ろう付け加熱後の強度が低下してしまう。また、ろう付け加熱後の結晶粒径が微細になることが予想され、ろう付け性を確保できない虞がある。
【０００７】
特許文献４には、半連続鋳造法で鋳造し、Ｎｉを含有することにより優れた耐食性を有する熱交換器用アルミニウム合金フィン材が記載されている。しかし、Ｎｉを含む化合物はマトリクスとの電位差が大きく、腐食の起点となりやすいことから、自己耐食性が低く、実用上不十分である。また、半連続鋳造法では鋳造中に生成する化合物のサイズが連続鋳造圧延法と比較して大きく、腐食の起点となる化合物が多く腐食が進行し易いことから、自己耐食性に劣ることになる。
【先行技術文献】
【特許文献】
【０００８】
【特許文献１】特開２００７−３１７７８号公報
【特許文献２】特開２００８−３８１６６号公報
【特許文献３】特開２００８−３０８７６１号公報
【特許文献４】特開２００３−１４７４６６号公報
【発明の概要】
【発明が解決しようとする課題】
【０００９】
以上のように従来の熱交換器用フィン材では、コルゲート成形性及びろう付け加熱後強度を両立するような十分な性能を有するものは開発されておらず、また、焼鈍時の処理条件が厳しく規制されており、入熱量に自由度が無かった。
【００１０】
本発明はこのような課題に鑑みてなされたものであり、コルゲート成形性及びろう付け加熱後の強度に優れた熱交換器用アルミニウム合金フィン材の製造方法であって、焼鈍時の入熱量に自由度を有する製造方法を提供することを目的とする。
【課題を解決するための手段】
【００１１】
本発明者らは上記課題について研究した結果、特定の合金組成を有するアルミニウム合金に対して焼鈍時の入熱量と最終圧延率を調整することにより上記課題を解決できることを見出し、本発明を完成させるに至った。
【００１２】
すなわち、本発明の熱交換器用アルミニウム合金フィン材の製造方法は、以下の（１）〜（３）を特徴としている。
（１）ｍａｓｓ％でＳｉを１．０〜１．８％、Ｆｅを０．３〜０．９％、Ｍｎを１．０〜１．８％、Ｚｎを０．５〜２．０％、残部がＡｌ及び不可避的不純物からなるアルミニウム合金を用いる。
【００１３】
（２）上記アルミニウム合金を用いて鋳造したアルミニウム合金鋳塊に対して、少なくとも１回以上の焼鈍と１回以上の冷間圧延を施し、下記式１によって算出されるｉ回目の焼鈍一回当たりの入熱量Ａｉ（℃・ｈ）が１０以上４００００以下とする。
【数１】
2015199993.tif 000002
【００１４】
（３）冷間圧延における最終圧延率を２０〜５０％の範囲とする。
【００１５】
また、下記式２によって算出される焼鈍全回数の合計の入熱量Ｔが１０以上６００００以下であることが好ましい。
【数２】
2015199993.tif 000003
【発明の効果】
【００１６】
本発明の製造方法によれば、焼鈍時の入熱量に自由度を持たせつつ、コルゲート成形性及びろう付け加熱後の強度に優れた熱交換器用アルミニウム合金フィン材を提供することができる。
【図面の簡単な説明】
【００１７】
【図１】焼鈍時の温度チャートと入熱量の計算方法を示す図である。
【図２】入熱量Ａを計算するための温度チャートの一例を示す図である。
【発明を実施するための形態】
【００１８】
以下、本発明の熱交換器用アルミニウム合金フィン材の製造方法について詳細に説明する。
【００１９】
［１．アルミニウム合金フィン材の組成］
本発明のアルミニウム合金フィン材の組成は、ｍａｓｓ％で、Ｓｉを１．０〜１．８％、Ｆｅを０．３〜０．９％、Ｍｎを１．０〜１．８％、Ｚｎを０．５〜２．０％含有し、残部がＡｌ及び不可避的不純物である。以下において、成分元素の添加理由及び含有範囲を限定する理由について説明する。
【００２０】
（Ｓｉ：１．０％以上１．８％以下）
Ｓｉは材料の強度を向上させるのに必須の元素である。ＳｉはＡｌ、Ｆｅ、Ｍｎと共にＡｌ−Ｆｅ−Ｓｉ系、Ａｌ−Ｍｎ−Ｓｉ系、Ａｌ−Ｆｅ−Ｍｎ−Ｓｉ系化合物を形成することで分散強化を起こし、又はマトリクス中に固溶することで固溶強化を起こして強度を向上させる。本発明ではＳｉの含有範囲を１．０〜１．８％、好ましくは１．２〜１．５％とする。含有量が１．０％未満では、分散強化と固溶強化が十分ではなく、ろう付け加熱後の強度が低下する。一方、含有量が１．８％を超えると固相線温度が低下し、ろう付け中にフィンが溶融する虞がある。
【００２１】
（Ｆｅ：０．３％以上０．９％以下）
Ｆｅは材料の強度を向上させるのに必須の元素である。Ｆｅは、双ロール式連続鋳造圧延時に、Ａｌ−Ｆｅ系、Ａｌ−Ｆｅ−Ｓｉ系、Ａｌ−Ｆｅ−Ｍｎ系、Ａｌ−Ｆｅ−Ｍｎ−Ｓｉ系微細化合物として形成されるために、分散強化を起こして材料の強度を向上させる。また、それらの微細化合物はろう付け中に再結晶核を抑制するので、ろう付け後の結晶粒径を粗大にさせ、フィン材へのろう拡散を抑制する。本発明ではＦｅの含有範囲を０．３〜０．９％、好ましくは０．４〜０．７％とする。含有量が０．３％未満では、上記の効果を十分得ることができない。一方で、含有量が０．９％を超えると鋳造時に粗大晶出物が形成されるので、塑性変形性が低下し、圧延性及びコルゲート成形性が低下してしまう。また、微細化合物によるカソードサイトが増加するために、腐食起点が増加し、自己耐食性が低下する懸念がある。
【００２２】
（Ｍｎ：１．０％以上１．８％以下）
Ｍｎは材料の強度を向上させるのに必須の元素である。ＭｎはＡｌ、Ｆｅ、Ｓｉと共にＡｌ−Ｆｅ−Ｍｎ系、Ａｌ−Ｍｎ−Ｓｉ系、Ａｌ−Ｆｅ−Ｍｎ−Ｓｉ系化合物を形成することで分散強化を起こし、又はマトリクス中に固溶することで固溶強化を起こして強度を向上させる。また、Ｍｎは固溶Ｓｉが化合して、マトリクスの固溶Ｓｉ量を低下させるので、材料の融点を向上させ、ろう付け時の溶融を防止することができる。本発明ではＭｎの含有量を１．０〜１．８％、好ましくは１．２〜１．５％とする。含有量が１．０％未満では上記の効果を十分得ることができない。一方、含有量が１．８％を超えると、鋳造時に粗大晶出物が形成されるので、塑性変形性が低下し、圧延性及びコルゲート成形性が低下してしまう。また、マトリクスへのＭｎ固溶量が多くなり熱伝導率が低下しやすくなる。
【００２３】
（Ｚｎ：０．５％以上２．０％以下）
Ｚｎは材料の自然電位を卑にし、犠牲防食効果の向上に寄与する。本発明ではＺｎの含有量を０．５〜２．０％、好ましくは１．０〜１．５％とする。含有量が０．５％未満では上記の効果を十分得ることが出来ない。一方、２．０％を超えると自己腐食速度が増大し、自己耐食性が低下する。
【００２４】
以上の各元素の他は、基本的にはＡｌおよび不可避的不純物とすれば良いが、通常アルミニウム合金に添加される上記以外の元素も、特性に大きな影響を与えない範囲内で許容される。例えば、鋳造時の微細化剤として添加されるＴｉやＢはそれぞれ０．１％以下、０．０１％以下であれば支障はなく、また強度向上のために添加されることがあるＣｒやＶ、Ｚｒは、それぞれ０．１％以下であれば特に問題はない。
【００２５】
［２．製造工程］
次に、本発明の実施形態では、上記組成からなるアルミニウム合金の溶湯を双ロール式連続鋳造圧延法によりアルミニウム合金板状鋳塊とし、このアルミニウム合金板状鋳塊に対して、少なくとも１回以上の焼鈍と１回以上の冷間圧延を施す。以下、工程毎に説明する。
【００２６】
（双ロール式連続鋳造圧延法）
まず、上記組成からなるアルミニウム合金の溶湯を双ロール式連続鋳造圧延法で板状鋳塊にする。双ロール式連続鋳造圧延法は、鋳造時のアルミニウム合金溶湯の冷却速度が１００〜１０００℃／秒であり、一般的なＤＣ（Ｄｉｒｅｃｔ  Ｃｈｉｌｌ）法の２０〜１００℃／秒よりも冷却速度が速い。そのために鋳造時にＡｌ−Ｆｅ系、Ａｌ−Ｆｅ−Ｍｎ系、Ａｌ−Ｆｅ−Ｍｎ−Ｓｉ系などの金属間化合物が微細に分散し易い。微細分散した金属間化合物はマトリクスに固溶したＳｉ、Ｆｅ、Ｍｎの析出を促進するので、分散強化により強度が向上しやすく、更には熱伝導率も向上し易い。また、微細化合物が多いためにコルゲート成形型の磨耗が少ない。
【００２７】
双ロール連続鋳造圧延法では、溶湯温度を６８０〜８００℃に保持することが好ましい。ここで、溶湯温度とは、給湯ノズル直前にあるヘッドボックスの温度である。溶湯温度が低過ぎると鋳造中に粗大晶出物が形成しやすく、材料の塑性変形性が低下するので、最悪の場合は後の冷間圧延中に板が破断する虞がある。一方、溶湯温度が高過ぎると、鋳造中に溶湯が凝固せず板状鋳塊を得ることができない。
【００２８】
（焼鈍）
続いて、得られた板状鋳塊に対して、最終板厚にするまでに少なくとも１回以上の焼鈍を行う。ここで、焼鈍における入熱量は、一般的に計算される熱量とは異なる。一般的には、電流、電圧、時間の積で熱量を求められるが、工業的な焼鈍において電流及び電圧の規定をしても意味のある数値とはいえない。本発明では、ｉ回目の一回当たりの焼鈍において、温度と各温度に対応した係数と時間の積を入熱量Ａｉ（℃・ｈ）と定義し、一回当たりの焼鈍による入熱量Ａｉを１０≦Ａｉ≦４００００の範囲と規定する。その入熱量Ａｉは式３により計算される。
【数３】
2015199993.tif 000004
【００２９】
式３の係数αｋは表１に示すように各焼鈍温度領域で異なっており、各焼鈍温度領域で金属組織に及ぼす影響を示す指標となっている。
【表１】
2015199993.tif 000005
【００３０】
表１に示すように、式３の係数αｋは、例えば、２５０℃以上３００℃未満では０．０１、３００℃以上３５０℃未満では０．０５、３５０℃以上４００℃未満では１０、４００℃以上４５０℃未満では２０、４５０℃以上では３０とする。
【００３１】
また、本実施形態では入熱の対象とする温度を２５０℃以上の焼鈍温度とする。２５０℃未満の焼鈍温度では、材料の金属組織に与える影響は少なく、長時間の焼鈍を行ってもあまり意味はない。一般的に焼鈍温度が高いと、鋳造時の晶出物はマトリクス中の元素の固溶量が低下し、金属間化合物が粗大かつ疎に析出する。係数αｋはその程度を示す度合となっており、値が大きいほどその程度が強い。一方で、焼鈍温度が低いとマトリクス中の元素の固溶量が高いままで、金属間化合物は微細かつ密に析出する。
【００３２】
式３中のＡｉは、１０〜４００００とする。Ａｉが１０未満では、入熱量が少ないためろう付け加熱後の強度は高いものの、材料の軟化が十分ではなく、ろう付け加熱前の強度が高いために、コルゲート成形性に劣る。一方で、Ａｉが４００００を超えると、ろう付け加熱前の強度は低くコルゲート成形性を損なわないが、ろう付け加熱後の強度が大きく下がるために、最終的な熱交換器の耐久性が低下してしまう。
【００３３】
図１に、焼鈍時の温度チャートの模式図を示す。
この温度チャートにおける焼鈍一回当たりの入熱量Ａは、
Ａ＝ａ１＋ａ２＋ａ３＋ａ４＋ａ５
＝α１×Ｓ１＋α２×Ｓ２＋α３×Ｓ３＋α４×Ｓ４＋α５×Ｓ５・・・（式４）と表すことができる。
【００３４】
ここで、ａｋ：各温度領域の入熱量、αｋ：各温度領域の係数、Ｓｋ：各温度領域の面積（温度×時間）である。
【００３５】
（入熱量Ａの計算例）
図２に示す温度フローチャートに基づき、入熱量Ａの計算した例を示す。
同図の温度フローチャートとして、昇温速度、降温速度共に５０℃／ｈとし、４３０℃で２ｈ焼鈍した場合を示し、表１に示した係数と各領域の面積（＝温度と時間の積、この場合は台形に相当）の積を足し合わせて、以下のように入熱量Ａを算出する。
入熱量Ａ＝α４×Ｓ４（４３０℃から４００℃の面積）＋α３×Ｓ３（４００℃から３５０℃の面積）＋α２×Ｓ２（３５０℃から３００℃の面積）＋α１×Ｓ１（３００℃から２５０℃の面積）
＝２０×（４３０℃−４００℃）×（２ｈ＋３．２ｈ）／２
＋１０×（４００℃−３５０℃）×（３．２ｈ＋５．２ｈ）／２
＋０．０５×（３５０℃−３００℃）×（５．２ｈ＋７．２ｈ）／２
＋０．０１×（３００℃−２５０℃）×（７．２ｈ＋９．２ｈ）／２
＝  ３６８０（℃・ｈ）
【００３６】
以上は、バッチ炉で焼鈍した場合を想定した場合の計算例である。計算を容易にするために入熱部分の面積を台形としたが、ソルトバスなどのように急速昇温（温度チャートは長方形に近似）した場合でも、入熱量さえ同じであればバッチ炉の場合と同等の性能を得ることができる。更に、実機では一般的に温度チャートは曲線を描くが、この場合でも曲線を積分すれば面積を得られ、入熱量が本発明で規定した範囲を満たしていれば、良好な性能の熱交換器用フィン材を得ることができる。また、入熱量が規定の範囲に入っていれば、温度と時間は自由に選択することが可能であり、どの場合でもコルゲート成形性、ろう付け加熱後強度、耐食性及びろう付け性に優れる熱交換器用フィン材得ることができる。
【００３７】
（焼鈍全回数の合計の入熱量Ｔ）
さらに、焼鈍を複数回行った場合の全回数の合計の入熱量Ｔは、
【数５】
2015199993.tif 000006
で表すことができる。焼鈍全回数の合計の入熱量Ｔは、以下の実施例の結果を参酌して１０〜６００００とすることが好ましい。
【００３８】
（圧延）
本製造方法では、冷間圧延における最終圧延率を２０〜５０％と規定する。最終圧延率が２０％未満だと、ろう付け加熱中の再結晶の駆動力が低下し、再結晶が十分に起こらずにエロージョンが発生する虞がある。一方、最終圧延率が５０％を超えると、ろう付け加熱前の強度が高くなりコルゲート成形性を確保できない虞やろう付け加熱後の再結晶が極めて微細になってろう付け性を確保できない虞がある。
【００３９】
（効果）
本製造方法によれば、個々の焼鈍による入熱量及び合計の焼鈍による入熱量の範囲さえ満足していれば、焼鈍回数によらずコルゲート成形性や犠牲陽極効果に優れ、ろう付け加熱後に高い強度を有し、ろう付け性に優れ、かつ耐食性に優れる熱交換器用アルミニウム合金フィン材を提供することができる。
【実施例】
【００４０】
以下に、本発明の効果を実施例に基づいて詳細に説明する。
まず、表２に示す組成の合金を用い、双ロール式連続鋳造圧延法により板状鋳塊を得た。なお、表２中の（※）は本発明で規定する範囲外であることを示している。
【表２】
2015199993.tif 000007
【００４１】
次に、この板状鋳塊に対して、表３に示す条件で焼鈍と冷間圧延を施した。
表３に焼鈍工程における入熱量と圧延工程における最終圧延率を示す。本実施例では焼鈍回数は３回としている。また、最終的なフィン材の板厚は全て０．０５ｍｍである。なお、表３中の（※）は本発明で規定する範囲外であることを示している。
【表３】
2015199993.tif 000008
【００４２】
得られたフィン材に対して、フィン材単体でろう付け加熱を６００℃で３分間行い、以下のフィン材の性能（ａ）〜（ｆ）を調査した。このろう付け加熱条件は一般的に行われている条件である。表４にその評価結果を示す。なお、表４中の（※）は本発明で規定する範囲外の組成や工程を含んでいることを示している。
【表４】
2015199993.tif 000009
【００４３】
（ａ）ろう付け加熱前強度：ろう付け加熱前強度が高すぎると、コルゲート成形性を損なうので、ろう付け加熱前強度は２３０ＭＰａ以下であることが望ましい。このため、２３０ＭＰａを超えるものについては（×）を付した。
【００４４】
（ｂ）固相線温度：固相線温度が低いと、ろう付け加熱時にフィンが溶融する懸念がある。従って、固相線温度は６１０℃以上であることが望ましいため、６１０℃未満のものに（×）を付した。また、固相線温度はＤＳＣ測定により求めた。
【００４５】
（ｃ）ろう付け加熱後強度：ろう付け加熱後強度が高いほど、熱交換器の耐久性が向上する。従って、ろう付け加熱後強度が１３０ＭＰａ以上であることが望ましい。このため、１３０ＭＰａ未満のものに（×）を付した。
【００４６】
（ｄ）ろう拡散性：フィンへのろう侵食量が多いと、熱交換器の耐久性及び熱交換性能が低下し、ろう付け加熱後の熱交換器の寸法が狙い通りにならないという問題がある。ろう拡散性の評価は以下のように行った。フィン材を幅１６ｍｍ、山高さ５ｍｍ、山間隔３ｍｍにコルゲート成形したフィンと、ＪＩＳ３００３の心材に５％の割合でＪＩＳ４０４５ろう材をクラッドした板厚０．５ｍｍのブレージングシートを用いて評価用コアを組み、ろう付け加熱後に評価用コアの断面を光学顕微鏡によるミクロ観察を行い、ろう侵食の有無を確認した。ろう侵食の無いものは「○」、ろう侵食が起きていたものは「×」とした。
【００４７】
（ｅ）自然電位：自然電位が貴になると犠牲陽極効果が小さく、熱交換器の耐食性を確保することが出来ない。ろう付け加熱後の自然電位が−７２０ｍＶ以下であれば、十分な犠牲陽極効果を有するフィン材であると判断し、表４中では「○」で示した。自然電位が−７２０ｍＶを超えると、十分な犠牲陽極効果を有さないと判断し、「×」とした。自然電位の測定は、Ａｇ／ＡｇＣｌ（ｓ）を参照電極とし、測定溶液２５℃の５％ＮａＣｌ水溶液中で行った。
【００４８】
（ｆ）自己腐食速度：フィン材の自己腐食速度が速いと、熱交換器中でフィンとして形状を維持している時間が短くなるために、熱交換器の耐久性及び耐食性が低下する。ＪＩＳ  Ｚ２３７１に従って、２００時間の塩水噴霧試験を行った後に腐食減少量を測定し、もとのサンプル質量に対する腐食減少量の比率を自己腐食速度の速さの指標（腐食減量）とした。腐食減量が５％未満であれば、実用上において十分な自己腐食速度があると判断した。このため、５％以上のものに（×）を付した。
【００４９】
表４の結果によれば、発明例Ｎｏ．１〜５４は、ろう付け加熱前は強度が低くかつ固相線温度が高いのに対して、ろう付け加熱後は、強度が高く、ろう拡散が少なく、自然電位が卑であり、導電率が高く、腐食減量が少ないことが判明した。これにより、発明例Ｎｏ．１〜５４では、コルゲート成形性に優れるとともに、ろう付け加熱中に溶融しにくく、ろう付け加熱後強度が大きいものとなることが確認できた。
【００５０】
一方、表４の比較例Ｎｏ．５５〜７０では、いずれも熱交換器用アルミニウム合金フィン材として必要な性能のいずれかが欠落或いは不十分であった。即ち、Ｎｏ．５５は、Ｓｉ含有量が多いため、固相線温度が低下した。
Ｎｏ．５６は、Ｓｉ含有量が少ないため、ろう付け加熱後強度が低かった。
Ｎｏ．５７は、Ｆｅ含有量が多いため、鋳造時に粗大晶出物が発生した。
Ｎｏ．５８は、Ｆｅ含有量が少ないため、ろう付け加熱後強度に劣り、ろう付け加熱後の結晶粒が微細になりろう拡散性に劣った。
Ｎｏ．５９は、Ｍｎ含有量が多いため、鋳造時に粗大晶出物が発生した。
Ｎｏ．６０はＭｎ含有量が少ないため、ろう付け加熱後の強度に劣り、ろう付け加熱後の結晶粒が微細になりろう拡散性に劣った。
Ｎｏ．６１はＺｎ含有量が多く、自己耐食性に劣った。
Ｎｏ．６２はＺｎ含有量が少なく、自然電位が貴になり、十分な犠牲防食効果を確保できなかった。
Ｎｏ．６３は一回の焼鈍による入熱量が多すぎたため、ろう付け加熱後の強度が低下した。
Ｎｏ．６４は合計の焼鈍による入熱量が多いため、ろう付け加熱後の強度が低下した。
Ｎｏ．６５、６６は一回の焼鈍による入熱量が少ないため、材料が十分に軟化せずろう付け加熱前強度が高かった。
Ｎｏ．６７及びＮｏ．６９は最終圧延率が低いため、ろう拡散が発生した。
Ｎｏ．６８及びＮｏ．７０は最終圧延率が高いため、ろう付け加熱後の結晶粒が微細化し、ろう拡散が発生した。
【００５１】
以上の結果より、本発明によれば、ろう付け加熱前強度が低くコルゲート成形性に優れ、固相線温度が高くろう付け加熱中に溶融しにくく、ろう付け加熱後強度が高く熱交換器コアの耐久性を向上させ、ろう拡散が少なく熱交換器コアの性能を低下させにくく、自然電位が卑であり十分な犠牲防食効果を有し、ろう付け後の導電率が高く、腐食減量が少なく自己耐食性に優れる熱交換器用アルミニウム合金フィン材を提供できることが分かった。
【図１】
2015199993.tif 000012
【図２】
2015199993.tif 000013